(57)【要約】【課題】印刷フィルムの転写や、塗装を利用しなくても表面に多様なデザインを施した木粉含有製品を提供すること。【解決手段】木粉を主成分として含む成型体の全表面の少なくとも一領域内において、一部分のみを、他の部分よりも、高い温度で加熱する加熱工程を少なくとも経ることにより、全表面の少なくとも一領域内において、一部分の色調と、他の部分の色調とが互いに異なる木粉含有成型物を製造する木粉含有成型物製造方法およびこれにより得られた木粉含有成型物。【選択図】なし【特許請求の範囲】
【請求項１】
木粉を主成分として含む成型体の全表面の少なくとも一領域内において、一部分のみを、他の部分よりも、高い温度で加熱する加熱工程を少なくとも経ることにより、
全表面の少なくとも一領域内において、一部分の色調と、他の部分の色調とが互いに異なる木粉含有成型物を製造することを特徴とする木粉含有成型物製造方法。
【請求項２】
請求項１に記載の木粉含有成型物製造方法において、
前記成型体が、木粉を主成分として含む原料を加圧成形する成形工程を経ることにより作製されることを特徴とする木粉含有成型物製造方法。
【請求項３】
請求項１または２に記載の木粉含有成型物製造方法において、
前記原料が、樹脂をさらに含むことを特徴とする木粉含有成型物製造方法。
【請求項４】
請求項１〜３のいずれか１つに記載の木粉含有成型物製造方法において、
前記加熱工程が、前記成形工程と略同時に実施されることを特徴とする木粉含有成型物製造方法。
【請求項５】
請求項１〜４のいずれか１つに記載の木粉含有成型物製造方法において、
前記加熱工程が、前記成型体の表面の一部分のみに対して選択的に、熱風を吹き付けることにより実施されることを特徴とする木粉含有成型物製造方法。
【請求項６】
請求項５に記載の木粉含有成型物製造方法において、
前記成型体の表面の一部分のみに対して選択的に、上記熱風を吹き付けた後、さらに冷風を吹き付けることを特徴とする木粉含有成型物製造方法。
【請求項７】
請求項５または６に記載の木粉含有成型物製造方法において、
ガス吹き付け面に複数のガス吹き付け穴を有するガス吹き付け部材を前記成型体の表面に押し当てた状態で、少なくとも上記熱風を、上記ガス吹き付け穴を介して前記成型体の表面に吹き付けることを特徴とする木粉含有成型物製造方法。
【請求項８】
請求項１〜４のいずれか１つに記載の木粉含有成型物製造方法において、
前記加熱工程が、前記成型体の表面の一部分のみに対して選択的に、加熱された固体部材を押し当てることにより実施されることを特徴とする木粉含有成型物製造方法。
【請求項９】
請求項８に記載の木粉含有成型物製造方法において、
前記固体部材の、少なくとも前記成型体の表面の一部分と接触する面が、金属部材から構成されることを特徴とする木粉含有成型物製造方法。
【請求項１０】
請求項１〜９のいずれか１項に記載の木粉含有成型物製造方法を利用して製造されたことを特徴とする木粉含有成型物。
【請求項１１】
木粉を主成分として含み、表面の一部に加熱処理により形成された変質層を有することを特徴とする木粉含有成型物。
【請求項１２】
請求項１１に記載の木粉含有成型物において、
変質層の最大厚みが、５０μｍ〜３２０μｍの範囲内であることを特徴とする木粉含有成型物。
【発明の詳細な説明】
【技術分野】
【０００１】
本発明は、木粉含有成型物製造方法および木粉含有成型物に関するものである。
【背景技術】
【０００２】
自動車のダッシュボードパネルなどのような乗り物の内装材や、各種家電製品や家具の外装材としては、成型加工の容易さからプラスチック製品が用いられることが多い。このような用途に利用されるプラスチック製品は、人の目に触れる機会が多いため、何がしかのデザインが施されることが多い。プラスチック製品にデザインを施す場合、多様なデザインニーズに容易に対応できることから、プラスチック基材の表面に、所定のデザインが描かれた印刷フィルムを転写する技術や、プラスチック基材の表面に塗装する技術が利用されている。
【０００３】
しかし、プラスチック製品は、再生不可能な石油資源を用いて製造される。このため、近年では、再生利用可能な森林資源を用いた木粉成型物を製造する技術が検討されている。木粉成型物の製造する場合、木粉を含む原料に対して加圧処理が行われ、また、必要に応じて加熱処理が行われる場合がある。また、この他にも、原料に樹脂が添加される場合もある（たとえば、特許文献１参照）。
【先行技術文献】
【特許文献】
【０００４】
【特許文献１】特開２００４−３３８０９７号公報（特許請求項の範囲、段落番号０００３〜０００４）
【発明の概要】
【発明が解決しようとする課題】
【０００５】
プラスチック製品の代替製品として、木粉成型製品を用いようとした場合、プラスチック製品と同様に、木粉成型製品にも何らかのデザインを施すニーズは非常に大きいと考えられる。このようなニーズに対応するためには、プラスチック製品でも利用されていたデザイン付与技術を転用することができる。すなわち、木粉を用いて成型された基材の表面に所定のデザインが描かれた印刷フィルムを転写する技術や、木粉を用いて成型された基材の表面に塗装する技術を利用することができる。しかし、このようなデザイン付与技術では、木目調などのように複雑さや深みのあるデザインを施そうとした場合に、加飾処理に時間を要したり、コストが高くなる場合がある。
【０００６】
一方、古来より、林木を切断したり切削したりして所定の形状に加工された木製品に何がしかのデザインを付与する方法として、加熱した金属製の押印を押し当てて、木製品の表面を真っ黒に炭化させることで、焼印を形成する技術が知られている。しかし、このようなデザイン付与技術により実現できる表現力は、実質的に、黒色化した部分と黒色化していない部分とからなる２階調のみである。このため、このデザイン付与技術を木粉成型製品に応用しても、プラスチック製品に求められるような多様なデザインニーズに対応することができない。
【０００７】
本発明は、上記事情に鑑みてなされたものであり、印刷フィルムの転写や、塗装を利用しなくても表面に多様なデザインを施した木粉含有製品を製造できる木粉含有成型物製造方法、および、木粉含有成型物を提供することを課題とする。
【課題を解決するための手段】
【０００８】
上記課題は以下の本発明により達成される。すなわち、
本発明の木粉含有成型物製造方法は、木粉を主成分として含む成型体の全表面の少なくとも一領域内において、一部分のみを、他の部分よりも、高い温度で加熱する加熱工程を少なくとも経ることにより、全表面の少なくとも一領域内において、一部分の色調と、他の部分の色調とが互いに異なる木粉含有成型物を製造することを特徴とする。
【０００９】
本発明の木粉含有成型物製造方法の一実施形態は、成型体が、木粉を主成分として含む原料を加圧成形する成形工程を経ることにより作製されることが好ましい。
【００１０】
本発明の木粉含有成型物製造方法の他の実施形態は、原料が、樹脂をさらに含むことが好ましい。
【００１１】
本発明の木粉含有成型物製造方法の他の実施形態は、加熱工程が、成形工程と略同時に実施されることが好ましい。
【００１２】
本発明の木粉含有成型物製造方法の他の実施形態は、加熱工程が、成型体の表面の一部分のみに対して選択的に、熱風を吹き付けることにより実施されることが好ましい。
【００１３】
本発明の木粉含有成型物製造方法の他の実施形態は、成型体の表面の一部分のみに対して選択的に、熱風を吹き付けた後、さらに冷風を吹き付けることが好ましい。
【００１４】
本発明の木粉含有成型物製造方法の他の実施形態は、ガス吹き付け面に複数のガス吹き付け穴を有するガス吹き付け部材を成型体の表面に押し当てた状態で、少なくとも熱風を、ガス吹き付け穴を介して成型体の表面に吹き付けることが好ましい。
【００１５】
本発明の木粉含有成型物製造方法の他の実施形態は、加熱工程が、成型体の表面の一部分のみに対して選択的に、加熱された固体部材を押し当てることにより実施されることが好ましい。
【００１６】
本発明の木粉含有成型物製造方法の他の実施形態は、固体部材の、少なくとも成型体の表面の一部分と接触する面が、金属部材から構成されることが好ましい。
【００１７】
第一の本発明の木粉含有成型物は、本発明の木粉含有成型物製造方法を利用して製造されたことを特徴とする。
【００１８】
第二の本発明の木粉含有成型物は、木粉を主成分として含み、表面の一部に加熱処理により形成された変質層を有することを特徴とする。
【００１９】
第二の本発明の木粉含有成型物の一実施形態は、変質層の最大厚みが、５０μｍ〜３２０μｍの範囲内であることが好ましい。        
【発明の効果】
【００２０】
本発明によれば、印刷フィルムの転写や、塗装を利用しなくても表面に多様なデザインを施した木粉含有製品を製造できる木粉含有成型物製造方法、および、木粉含有成型物を提供することができる。
【図面の簡単な説明】
【００２１】
【図１】本実施形態の木粉含有成型物製造方法の一例を示す概略模式図である。
【図２】本実施形態の木粉含有成型物製造方法の他の例を示す概略断面図である。
【図３】本実施形態の木粉含有成型物製造方法の他の例を示す概略断面図である。
【図４】本実施形態の木粉含有成型物製造方法の他の例を示す概略断面図である。
【図５】本実施形態の木粉含有成型物製造方法の他の例を示す概略断面図である。
【図６】本実施形態の木粉含有成型物の断面構造の一例を示す模式断面図である。
【図７】サンプルＣの表面のガス吹き付け穴を介して熱風が吹き付けられた部分とガス吹き付け面に押し当てられていた部分との境界線近傍の電子顕微鏡写真である。
【発明を実施するための形態】
【００２２】
＜＜木粉含有成型物製造方法＞＞
本実施形態の木粉含有成型物製造方法は、木粉を主成分として含む成型体の全表面の少なくとも一領域内において、一部分のみを、他の部分よりも、高い温度で加熱する加熱工程を少なくとも経ることにより、全表面の少なくとも一領域内において、一部分の色調と、他の部分の色調とが互いに異なる木粉含有成型物を製造することを特徴とする。
【００２３】
本実施形態の木粉含有成型物製造方法では、加熱工程において、成型体の全表面の少なくとも一領域内において、一部分（高温加熱領域）のみを、他の部分（非高温加熱領域）よりも、高い温度で加熱処理する。このため、少なくとも高温加熱領域において、成型体の表面部分の変性および／または炭化が生じる。また、非高温加熱領域は、何らの変性や炭化も起こらないか、変性や炭化が生じたとしても、高温加熱領域よりも低い温度で加熱されるため、変性や炭化の進行度合いは高温加熱領域よりも小さい。
【００２４】
このため、加熱工程を経て得られた木粉含有成型物では、加熱工程において高温加熱領域であった部分の色調と、非高温加熱領域であった部分の色調とが互いに異なることとなる。すなわち、本実施形態の木粉含有成型物製造方法では、印刷フィルムの転写や、塗装を利用しなくても表面にデザインを施した木粉含有成型物を製造することができる。
【００２５】
なお、本実施形態の木粉含有成型物製造方法は、上述したように加熱処理する対象物の表面の一部を選択的かつ高温に加熱処理する点で、木製品に対して焼印処理するデザイン付与技術と類似している。しかしながら、本実施形態の木粉含有成型物製造方法は、加熱処理する対象物として木粉を主成分として含む成型体を用いているため、実質的に２段階のデジタル的階調表現しかできない木製品に対する焼印処理と比べると、多段階のアナログ的階調表現が可能である。
【００２６】
この理由は、木粉含有成型物では、木製品と同様に表面の炭化による変色処理（黒色化処理）が可能であることに加えて、（ｉ）木粉含有成型物表面の化学的変性、および／または、（ｉｉ）木粉含有成型物表面の構造的変性による変色処理も可能であるためと考えられる。すなわち、表面を変色処理させる態様として、木製品では、表面の炭化処理により１色（黒色）のみを表現する変色態様のみに実質的に限定されるのに対して、木粉含有成型物では、３つの変色態様、すなわち、炭化処理を利用した変色態様、木粉含有成型物表面の化学的変性に基づく変色態様、および、木粉含有成型物表面の構造的変性に基づく変色態様、を利用できるためである。
【００２７】
ここで、（ｉ）化学的変性に基づく変色は、以下に説明するメカニズムに基づいて生じるものと推定される。まず、本実施形態の木粉含有成型物製造方法の加熱工程において用いられる成型体は、木粉を用いて成形されたものである。そして、この木粉の表面は、木を構成する個々の細胞壁が破壊された面（細胞壁破壊面）が多数露出している。このため、木粉の表面には、木に含まれるニグリンやセルロースといった成分が染み出し易い。そして、これらの成分は、木の炭化が起こらないような比較的低い温度域で加熱された場合、架橋反応を起こして変性する。そしてこのような架橋反応が、成型体表面の変色をもたらすものと推定される。一方、木製品では、一枚岩の木の一部が表面に露出しているに過ぎないため、木製品表面の単位表面積当たりの細胞壁破壊面の露出量は、木粉含有成型物と比べると非常に少ない。このため、木製品では、表面を熱処理しても、上述したようなメカニズムに基づく変色制御は実現困難であると考えられる。
【００２８】
また、（ｉｉ）構造的変性に基づく変色は、以下に説明するメカニズムに基づいて生じるものと推定される。まず、木粉含有成型物は、木粉と、必要に応じて木粉に混合される樹脂とを含む原料を圧縮成形したものである。このため、木の炭化により木粉の形態が破壊されない程度の比較的低温の温度域にて木粉含有成型物の表面が加熱処理された場合、内部側に対して表面側の熱膨張量が著しくなる。そして、木粉含有成型物の表面では、熱膨張に起因して生じた内部応力を解放するために、木粉含有成型物の表面近傍において隣接する個々の木粉の境界部分の破壊が生じる。このような破壊が生じる理由は、木粉と木粉との境界部分の結合力は、木粉内部の結合力と比べると非常に弱いためである。それゆえ、このような破壊が生じると、表面近傍の個々の木粉の配向が変化し、木粉含有成型物の表面の表面粗さが増大する。このため、表面で光が乱反射されやすくなり、結果として変色が生じるものと推定される。一方、木製品では、表面も内部も一枚岩の木によって構成される。このため、上述したような破壊は起こりえず、木製品表面の構造的変性に基づく変色も起こり得ないと考えられる。
【００２９】
以上に説明したように本実施形態の木粉含有成型物製造方法では、成型体に対して加熱工程を実施する際に、その加熱条件を適宜選択することにより多段階のアナログ的階調表現が可能である。これに加えて、高温加熱領域および非高温加熱領域の面積、形状、数を適宜選択して組み合わせることで様々な模様が形成できるため、さらにバラエティに富んだデザインが実現できる。それゆえ、本実施形態の木粉含有成型物製造方法では、表面に多様なデザインを施した木粉含有成型物を製造できる。
【００３０】
なお、本実施形態の木粉含有成型物製造方法では、上述したように成型体の全表面の少なくとも一領域内において、一部分の色調と、他の部分の色調とが互いに異なるものとする。ここで、「一領域」とは、成型体表面の全領域のうち、装飾加工が要求される領域を意味する。たとえば、成型体が板状であり、一方の面の一部分に装飾加工が要求される場合は、当該一方の面の一部分が「一領域」に該当し、一方の面の全面に装飾加工が要求される場合は、当該一方の面の全面が「一領域」に該当し、両面共に装飾加工が要求される場合は、当該両面が「一領域」に該当する。
【００３１】
＜原料＞
本実施形態の木粉含有成型物製造方法では、加熱工程に用いられる成型体は、木粉を主成分として含む原料を金型内に充填して所定の形状に成形する成形工程を経ることにより作製される。ここで、原料は、木粉のみからなるものであってもよいが、木粉の他に、必要に応じて、樹脂や、着色剤、その他の添加剤が含まれていてもよい。
【００３２】
木と比べて弾性に優れる樹脂を用いた場合、木粉含有成型物の脆性破壊や割れを抑制すると共に曲げ弾性を向上させることができため、機械的耐久性に優れた木粉含有成型物を得ることができる。また、樹脂は、木粉含有成型物を構成する個々の木粉粒子の隙間を埋めるように存在できるため、木粉含有成型物表面のザラツキを抑え、滑らかさをより向上させることができる。なお、樹脂を用いる場合、原料中に含まれる樹脂の含有割合は、機械的耐久性をより確実に向上させる観点から、０質量％を超えることが好ましく、３０質量％以上がより好ましい。また、樹脂の含有割合の上限値は、特に限定されるものではないが、再生可能な木材資源の利用による環境負荷の低減等の実用上の観点から、５０質量％以下が好ましい。また、着色剤を用いた場合、木粉含有成型物の色調を所望の色に制御できる。なお、原料中に含まれる着色剤の含有割合は、得たい色やその濃度に応じて適宜選択できるが、実用上、０質量％を超え１０質量％以下程度の範囲とすることが好ましい。
【００３３】
なお、木粉は、杉、檜、松等の公知の木材を粉砕等して粉状としたものであれば如何様なものでも利用できるが、メッシュを用いて分級処理することで粗大な木粉を除外したり、粗大な木粉および微小な木粉の双方を除去して粒度分布の調整を行ったものを利用することが好ましい。このような分級処理としては、たとえば、目開き３００μｍ程度のメッシュを用いて分級処理することができる。なお、木粉は、予め水蒸気により蒸煮処理し、その後、乾燥処理したものを用いることもできる。また、樹脂としては、ＰＰ樹脂（ポリプロピレン樹脂）、ＡＢＳ樹脂（アクリロニトリル・ブタジエン・スチレン樹脂）、フェノール樹脂など公知の樹脂が利用できる。また、着色剤としては、染料や顔料などの公知の色材を利用できるが、加熱工程における加熱処理に対しても耐熱性を有し熱分解しにくい観点から、顔料を用いることが好適である。
【００３４】
原料の形態は特に限定されず、木粉そのものの状態や、木粉に樹脂や着色剤を単に混ぜただけの混合物の状態でもよいが、成形工程を実施する際の原料の取り扱いを容易とするために、サイズが数ｍｍ〜数ｃｍ程度のペレット状とすることが特に好ましい。
【００３５】
＜成形工程＞
成形工程では、成形体を得るために、木粉を主成分として含む原料を加圧成形する。この加圧成形の方法としては特に限定されず公知の方法が利用できるが、たとえば、射出成型法や一軸加圧成形法などのように成形型を用いて加圧成形する方法や、冷間静水圧法（ＣＩＰ）、温間静水圧法（ＷＩＰ）などが利用できる。なお、成形型を用いて加圧成形する場合の圧力としては、原料を所定の形状に成形できるのであれば特に限定されないが、通常は１０００ｋｇｆ／ｃｍ２〜２５５０ｋｇｆ／ｃｍ２程度の範囲とすることが好ましい。なお、射出成型する場合、成型時の成形型の温度は、１００℃±１５℃程度の範囲内に維持されることが好ましく、射出ノズルの温度は  １７０℃〜２００℃程度の範囲内とすることが好ましい。
【００３６】
＜加熱工程＞
成形工程を経て得られた成形体に対しては加熱工程を実施する。なお、加熱工程は、成形工程と略同時に実施してもよい。たとえば、成形型を利用して成形体を作製する場合、成形型に加熱工程を実施する機能も付与すれば、加熱工程と、成形工程とを略同時に実施することができる。加熱工程と、成形工程とを略同時に実施する場合は、木粉含有成型物の生産効率をより向上させることができる。
【００３７】
加熱工程では、成型体の全表面の少なくとも一領域内において、一部分のみを、他の部分よりも、高い温度で加熱する。このような加熱処理を行う方法としては特に限定されないが、（１）成型体の表面の一部分のみに対して選択的に、熱風を吹き付ける方法（熱風吹きつけ法）、および／または、（２）成型体の表面の一部分のみに対して選択的に、加熱された固体部材を押し当てる方法（加熱部材押し当て法）、を利用することが好ましい。これらの方法は、成型体表面の一部分の選択的な加熱が容易である上に、加熱温度の制御も容易であるため、木粉含有成型物の表面に形成される模様のパターンおよび色調の制御が容易である。以下、熱風吹きつけ法および加熱部材押し当て法についてより詳細に説明する。
【００３８】
−熱風吹きつけ法−
熱風吹きつけ法では、加熱された固体部材と比べて熱容量の小さい熱風を成型体表面の一部分に吹き付けるため、後述する加熱部材押し当て法と比べて、成型体の熱風が吹き付けられた部分の色調を制御する際に、炭化や焦げに起因する黒っぽい色とならないように色調を制御することが容易である。なお、吹き付ける熱風の温度としては、成型体表面の色調を確実に変化させるために１７０℃以上とすることが好ましく、２２０℃以上とすることがより好ましい。なお、熱風の温度の上限値は特に限定されないが、著しい炭化により、得られる木粉含有成型物の表面が木炭状に劣化し各種のパネル部材等として利用できなくなるのを防ぐために、２６０℃以下とすることが好ましい。また、木粉含有成型物の表面の色調を炭化に起因する黒色以外の色調に制御したい場合は、熱風の温度の上限値を炭化の起こりにくい温度、すなわち、３００℃以下とすることが好ましい。また、熱風を吹き付ける時間は、熱風の温度にも依存するが、表面の色調の制御性と生産性とをバランス良く両立させる観点から、０．５秒〜１０．０秒程度の範囲内とすることが好ましい。
【００３９】
また、熱風が吹きつけられる部分の炭化や焦げをより確実に防ぎたい場合には成型体の表面の一部分のみに対して選択的に、熱風を吹き付けた後、さらに冷風を吹き付けてもよい。この場合、熱風と冷風とを交互に２回以上吹き付けてもよい。なお、当該冷風の温度は、熱風の温度よりも６０℃以上低いことが必要であり、１５０℃以上低いことが好ましく、成型時の成形型の温度と同程度の温度（９５〜１０５℃程度）であることが最も好ましい。
【００４０】
熱風を吹き付ける態様としては特に限定されず、たとえば、円筒状のノズルから熱風を噴出させることができる。なお、ノズル先端の熱風吹きだし口と成型体表面との距離は０ｃｍを超え２ｃｍ以下程度の範囲で適宜選択することが好ましい。距離を０ｃｍ近傍に近い値とすることで、成型体表面のノズルと対面する領域（対面領域）と、当該領域の外側の領域（非対面領域）との境界線の内外で、色調を明らかに異なるものとすることができる。また、距離を上記範囲内で大きくすることにより、対面領域から非対面領域へと、色調を徐々に変化させる装飾処理（いわゆるぼかし処理、グラデーション処理）が可能となる。          
【００４１】
なお、円筒状のノズルを用いる方法では、熱風の吹き付けにより形成される模様が水玉模様のみに限定され、デザインの多様化には対応困難である。円筒状以外のノズルを用いた場合でも、模様が若干異なるのみで、同様の問題が残る。また、グラデーション処理が実施できる点では、ノズルの先端は成型体表面からある程度離間させた位置に配置した方が望ましいが、この場合、熱効率が低下する。これに加えて、射出成型などにより一旦成型体を作製した後、別途、熱風を吹き付ける必要があるため、生産性も低下する。
【００４２】
これらの点を考慮すれば、熱風の吹き付けは、ガス吹き付け面に複数のガス吹き付け穴を有するガス吹き付け部材を成型体の表面に押し当てた状態で、少なくとも熱風を、ガス吹き付け穴を介して成型体の表面に吹き付けることにより実施することが好ましい。このガス吹き付け部材を用いれば、ｉ）ガス吹き付け面に設けられるガス吹き付け穴の形状・数・配置を適宜選択することにより、多様なデザインが実現できる。ｉｉ）また、ガス吹き付け穴を介して成型体表面に吹き付けられた熱風が、成型体表面に沿って逃げることができないため、熱効率も高い。ｉｉｉ）さらに、成形型としても機能できる強度が得られるようにガス吹き付け部材の構造・材料を選択すれば、成型工程と略同時に加熱工程も実施できるため、生産性を向上させることができる。なお、ガス吹き付け部材は、基本的には、成形体表面に押し当てた状態で用いられるが、グラデーション処理を施したい場合には、成型体表面から多少離間させた状態で用いることもできる。
【００４３】
図１は、本実施形態の木粉含有成型物製造方法の一例を示す概略模式図であり、具体的には、円筒状のノズルを用いた熱風吹きつけ法の一例を示す図である。ノズルを用いた熱風吹きつけ法では、図１に示すように板状の成型体１０の片面側に、ノズル２０が配置される。また、ノズル２０のノズル先端２２側と反対側の端は、温風ヒーターなどの熱風供給源（図中、不図示）に接続されている。そして、加熱工程を実施する場合、このノズル先端２２から噴出した熱風３０Ｈが、成型体１０の表面１２に吹きつけられる。この際、ノズル先端２２と、成型体１０の表面１２との間の距離Ｄは、グラデーションの度合いを調整するなどを目的として適宜調整することができる。また、図１に示す態様において、熱風３０Ｈの温度とは、ノズル先端２２近傍の温度を意味する。
【００４４】
図２は、本実施形態の木粉含有成型物製造方法の他の例を示す概略断面図であり、具体的には、ガス吹き付け面に複数のガス吹き付け穴を有するガス吹き付け部材を用いた熱風吹きつけ法の一例を示す図である。なお、図２中、図１に示すものと同様の機能・構造を有するものについては同じ符号が付してある。図２に示すように板状の成型体１０の表面１２には、この表面１２に当接するようにガス吹き付け部材４０が配置されている。このガス吹き付け部材４０は、ｉ）箱状の筐体４２と、ｉｉ）筐体４２内の中空部４４へと熱風３０Ｈを供給できるように、筐体４２の成型体１０の表面１２と当接する側（ガス吹き付け面４２Ａ側）と反対側（上面側）に接続された熱風供給管４６Ｈと、ｉｉｉ）筐体４２内の中空部４４へと冷風３０Ｃを供給できるように、筐体４２の成型体１０の表面１２と当接した側と反対側に接続された冷風供給管４６Ｃと、ｉｖ）筐体４２内の中空部４４へと供給された熱風３０Ｈまたは冷風３０Ｃを筐体４２から排出するために、筐体４２の側面側に接続された排気管４６Ｅと、を有している。ここで、筐体４２のガス吹き付け面４２Ａ側には複数のガス吹き付け穴４８が設けられている。なお、図２に示す実施形態では、ガス吹き付け穴４８の開口形状は、円形や、方形、その他の形状を適宜選択できる。また、ガス吹き付け穴４８の開口部の配置パターンは、千鳥配列や正方配列などの規則的パターンでもよく、不規則的パターンでもよい。また、ガス吹き付け面４２Ａの平面形状は、方形や、円形、その他の形状を適宜選択できる。
【００４５】
なお、熱風供給管４６Ｈの筐体４２に接続された側と反対側の端は、エアヒーターなどの熱風供給装置（図中、不図示）に接続されている。また、冷風供給管４６Ｃの筐体４２に接続された側と反対側の端は、たとえば、常温の外気中若しくは温湿度が一定値に空調された空間中に開放されるか、または、一定の温湿度に調整された冷風を供給するエアクーラーなどの冷風供給装置に接続される。また、排気管４６Ｅの筐体４２に接続された側と反対側の端は、外気中に開放されるか、あるいは、廃熱の再利用のために熱風供給源に接続される。また、熱風供給管４６Ｈから中空部４４へと供給される熱風３０Ｈ、および、冷風供給管４６Ｃから中空部４４へと供給される冷風３０Ｃは、通常、中空部４４内の温度を均一にするために、中空部４４内において乱流状態となるように供給される。なお、図２に示す態様において、熱風３０Ｈの温度とは、熱風供給管４６Ｈの中空部４４側の開口部近傍の温度を意味し、冷風３０Ｃの温度とは、冷風供給管４６Ｃの中空部４４側の開口部近傍の温度を意味する。        
【００４６】
また、熱風供給管４６Ｈ、冷風供給管４６Ｃ、排出管４６Ｅの数および筐体４２に対する接続位置、中空部４４の形状、筐体４２の肉厚など、ガス吹き付け部材４０の各部の構成は、図２に示す例に限定されず、中空部４４内の温度分布の均一性や、加熱効率、冷却効率などを考慮して適宜選択することができる。なお、冷風供給管４６Ｃは省略してもよい。また、ガス吹き付け部材４０を、成形体１０の表面１２に対して離間させた状態のみで使用する場合は、排出管４６Ｅを省略してもよい。また、熱風３０Ｈおよび／または冷風３０Ｃとして用いることができるガスの種類は特に限定されず、窒素ガスなどの公知のガスを用いることができるが、通常は空気が用いられる。また、ガス吹き付け穴４８の開口形状・パターンは特に限定されず、たとえば、木目模様状、ストライプ模様状、水玉模様状等とすることができる。
【００４７】
図２に示す例において、加熱工程を実施する場合、まず、熱風供給管４６Ｈから、熱風３０Ｈが、中空部４４に供給される。そして中空部４４に充満した高温のガスは、ガス吹き付け穴４８を介して、成形体１０の表面１２に吹き付けられると共に、排出管４６Ｅから筐体４２の外部へと排出される。この後、必要に応じて、冷風供給管４６Ｃから、冷風３０Ｃを、中空部４４に供給してもよい。この場合、中空部４４に充満した低温のガスは、ガス吹き付け穴４８を介して、成形体１０の表面１２に吹き付けられると共に、排出管４６Ｅから筐体４２の外部へと排出される。なお、熱風３０Ｈと冷風３０Ｃとは交互に２回以上、中空部４４へ供給してもよい。また、熱風３０Ｈおよび／または冷風３０Ｃは、断続的に中空部４４へと供給してもよい。
【００４８】
筐体４２を構成する部材は、熱風３０Ｈに対して耐熱性を有する部材から構成されるのであれば特に限定されない。しかしながら、筐体４２が熱風３０Ｈにより加熱され、加熱された筐体４２の熱によって、成形体１０の表面１２のガス吹き付け穴４８と対向しない領域（ガス非接触領域）も強く加熱されると、成形体１０の表面１２のガス吹き付け穴４８と対向する領域（ガス接触領域）の色調と、ガス非接触領域の色調とに差が生じにくくなる。そして、この場合、成形体１０の表面１２に模様を形成することが困難となる。このような問題を回避するためには、筐体４２のうち、少なくともガス吹き付け面４２Ａを構成する部材として、バルク状の金属よりも熱伝導率の低い部材を用いることが特に好ましい。このような部材としては、ｉ）材料面では、セラミックス、耐熱ガラスおよびこれらの複合材料から選択される材料を用いることが好ましく、ならびに／または、ｉｉ）構造面では、多孔質部材や中空部材などのように部材内に空隙を有する部材を用いることが好ましい。また、ガス吹き付け面４２Ａの表面には、加熱工程を実施した際に、ガス吹き付け面４２Ａと、成型体１０の表面１２とが癒着するのを防ぐこと等を目的として、必要に応じてコーティング処理を施してもよい。
【００４９】
図３は、本実施形態の木粉含有成型物製造方法の他の例を示す概略断面図であり、具体的には、図２に示すガス吹き付け部材４０を用いて、射出成型（成形工程）と略同時に熱風吹きつけ処理（加熱工程）を実施する態様について示したものである。なお、図３中、図１、図２に示すものと同様の機能・構造を有するものについては同一の符号が付してある。図３に示す例では、ガス吹き付け部材４０は、ガス吹き付け面４２Ａを除く周囲の部分が固定部材５８により固定される。なお、固定部材５８のガス吹き付け面４２Ａ側の面（固定部材表面５８Ａ）は、ガス吹き付け面４２Ａと面一を成す。射出成型に際しては、成形型５０に設けられた凹部５２の開口部をガス吹き付け面４２Ａで密閉すると共に、成形型５０の凹部５２の周囲の面（成形型表面５０Ａ）と、固定部材表面５８Ａとが密着するように、成形型５０に対して固定部材５８が配置される。この際、凹部５２の側面５２Ｂから横方向に伸びる原料供給孔５４Ａの側面５２Ｂの反対側の端と、固定部材５８を略鉛直方向に貫通する原料供給孔５４Ｂのガス吹き付け面４２Ａ側の端とが接続される。
次に、凹部５２の底面５２Ａおよび側面５２Ｂと、ガス吹き付け面４２Ａとで囲まれた密閉空間６０内に、原料が射出・充填される。なお、原料供給孔５４Ｂの固定部材表面５８Ａ側の端と反対側の端は原料供給源（図中、不図示）に接続されている。また、底面５２Ａの平面形状・サイズは、ガス吹き付け面４２Ａと略同様のものとされる。
【００５０】
そして、この密閉空間６０内に充填された原料に対して、ガス吹き付け面４２Ａと底面５２Ａとが互いに接近する方向に力が加わるように、ガス吹き付け部材４０および／または成形型５０を、加圧手段（図中、不図示）により加圧した状態で、原料を射出成形して板状とする。この際、この加圧成形と略同時に、図２に示した場合と同様に、密閉空間６０内で加圧成形された板状の部材、すなわち、図２における成型体１０に相当する部材に対して熱風の吹き付け処理を行う。この場合、成形型表面５０Ａと、固定部材表面５８Ａとを、少し離間させて、こらら２つの面の間に微小な隙間を形成してもよい。これにより、加圧成形された板状の部材の表面に吹き付けられた熱風３０Ｈを、この微小な隙間を介して外部に放出することもできる。なお、冷風３０Ｃを吹き付ける場合も同様にこの微小な隙間を介して冷風３０Ｃを外部に放出してもよい。成形工程および加熱工程を終えた後は、成形型５０と固定部材５８とを離間させ、凹部５２内の木粉含有成型物を、凹部５２の底面５２Ａ側から成形型５０を略鉛直方向に貫通するように配置された突き上げピン５６により突き上げて、成形型５０の外部へと取りだす。なお、図３に例示したように、成形工程と略同時に加熱工程を実施する場合、ガス吹き付け部材４０は、成形型としての機能も担うことになる。このため、この場合に用いられるガス吹き付け部材４０は、加圧成形時の圧力にも耐えられるようにガス吹き付け部材４０を構成する部材や、ガス吹き付け部材４０の構造が適宜選択される。        
【００５１】
−加熱部材押し当て法−
加熱部材押し当て法では、成型体の表面の一部分のみに対して選択的に、加熱された固体部材（以下、「加熱部材」と称す場合がある）を押し当てる。この加熱部材は、成型体の表面の一部分と接触する面（加熱面）が、金属部材から構成されることが好ましく、加熱部材全体が金属部材から構成されることがより好ましい。金属部材は、熱伝導性が高いため、成型体の表面を効率的に加熱処理できるためである。なお、加熱部材の形状は特に限定されないが、たとえば、金属製の棒状部材、金属製のパイプ状部材、あるいは、金属製の板状部材等とすることができる。また、加熱面の形状・サイズは、木粉含有成型物の表面に形成したい模様に応じて適宜選択できる。
【００５２】
加熱部材を用いて加熱工程を実施する場合、加熱面の温度としては、成型体表面の色調を確実に変化させるために１５０℃以上とすることが好ましく、１７０℃以上とすることがより好ましい。なお、加熱面の温度の上限値は特に限定されないが、著しい炭化により、得られる木粉含有成型物の表面が木炭状に劣化し各種のパネル部材等として利用できなくなるのを防ぐために、３００℃以下とすることが好ましい。また、木粉含有成型物の表面の色調を炭化に起因する黒色以外の色調に制御したい場合は、加熱面の温度の上限値を炭化の起こりにくい温度、すなわち、２００℃以下とすることが好ましい。また、加熱面を成型体表面に接触させる時間は、加熱面の温度にも依存するが、表面の色調の制御性と生産性とをバランス良く両立させる観点から、０．５秒〜５．０秒程度の範囲内とすることが好ましい。
【００５３】
なお、加熱部材を用いて加熱工程を実施する場合、加熱面を所定の温度まで加熱しておく必要がある。このためには、加熱部材の加熱面近傍以外の部分を、熱源に接触または近接させて加熱し、加熱部材中の熱伝導を利用して加熱面を所定の温度まで加熱する。熱源による加熱を効率的に行うためには、加熱部材の熱源と接触または近接させる部分から加熱面までは、熱伝導性に優れる金属部材から構成されることが望ましい。また、熱源としては公知の熱源であればいずれも利用でき、たとえば、ヒーター等の発熱体や、熱風、高熱のオイルなどが利用できる。
【００５４】
図４は、本実施形態の木粉含有成型物製造方法の他の例を示す概略模式図であり、具体的には、加熱部材を用いた加熱部材押し当て法の他の例を示す図である。なお、図４中、図１〜図３に示すものと同様の機能・構造を有するものについては同じ符号が付してある。加熱部材押し当て法では、図４に示すように板状の成型体１０の表面１２に、金属からなる棒状の加熱部材７０の加熱面７２が押し当てられた状態で加熱工程が実施される。なお、加熱部材７０は、加熱面７２近傍以外の部分が、熱源（図中、不図示）により加熱される。また加熱面７２には、加熱工程を実施した際に、成型体１０の表面１２が癒着するのを防ぐこと等を目的として、必要に応じてコーティング処理を施してもよい。
【００５５】
図５は、本実施形態の木粉含有成型物製造方法の他の例を示す模式断面図であり、具体的には、加熱部材を加熱する熱源として熱風を用いる態様の一例について示した図である。なお、図５中、図１〜図４に示すものと同様の機能・構造を有するものについては同一の符号が付してある。図５に示す例では、加熱工程において、成型体１０の表面１２に、加熱部材７０を備えた加熱装置８０を押し当てる。ここで、加熱装置８０は、ｉ）箱状の筐体８２と、ｉｉ）筐体８２内の中空部８４へと熱風３０Ｈを供給できるように、筐体８２の成型体１０の表面１２と当接する側（押し当て面８２Ａ側）と反対側（上面側）に接続された熱風供給管４６Ｈと、ｉｉｉ）筐体８２内の中空部８４へと冷風３０Ｃを供給できるように、筐体８２の成型体１０の表面１２と当接した側と反対側に接続された冷風供給管４６Ｃと、ｉｖ）筐体８２内の中空部８４へと供給された熱風３０Ｈまたは冷風３０Ｃを筐体８２の外部へと排出するために、筐体８２の側面側に接続された排気管４６Ｅと、ｖ）加熱面７２が押し当て面８２Ａと面一を成し、かつ、筐体８２内を貫通するように配置された加熱部材７０と、を有している。
【００５６】
なお、図５に示す例では、加熱部材７０は、筐体８２に対して、図中、一点鎖線Ａで示される軸方向に相対移動可能に設けられていてもよい。また、加熱部材７０の軸方向の長さは、加熱面７２と反対側の端が、中空部８４内に収まるように設定されてもよい。また、加熱装置８０から、冷風供給管４６Ｃを省いてもよい。
【００５７】
図５に示す例において、加熱工程を実施する場合、まず、熱風供給管４６Ｈから、熱風３０Ｈが、中空部８４に供給される。そして中空部８４に充満した高温のガスは、中空部８４内に露出している加熱部材７０の中央部近傍の表面を加熱すると共に、排出管４６Ｅから筐体８２の外部へと排出される。この際、熱風３０Ｈにより加熱された加熱部材７０の中央部から、加熱面７２側へと速やかに熱が伝導され、成型体１０の表面１２の加熱面７２と接触する部分が選択的に加熱処理される。この後、必要に応じて、冷風供給管４６Ｃから、冷風３０Ｃを、中空部８４に供給してもよい。この場合、中空部８４に充満した低温のガスは、中空部８４内に露出している加熱部材７０の中央部近傍の表面を冷却すると共に、排出管４６Ｅから筐体８２の外部へと排出される。このように冷風３０Ｃを中空部８４に供給することにより、繰り返し成形工程と加熱工程とを交互に繰り返し実施する場合において、成形工程を実施する上で、加熱装置８０の過剰な加熱を防いで、押し当て面８２Ａの温度を成型工程に適した温度に維持し続けることが容易となる。なお、熱風３０Ｈと冷風３０Ｃとは交互に２回以上、中空部８４へ供給してもよい。また、熱風３０Ｈおよび／または冷風３０Ｃは、断続的に中空部８４へと供給してもよい。
【００５８】
筐体８２を構成する部材は、熱風３０Ｈに対して耐熱性を有する部材から構成されるのであれば特に限定されない。しかしながら、筐体８２が熱風３０Ｈにより加熱され、加熱された筐体８２の熱によって、成形体１０の表面１２の加熱面７２と対向しない領域（加熱面非接触領域）も強く加熱されると、成形体１０の表面１２の加熱面と接触する領域（加熱面接触領域）の色調と、加熱面非接触領域の色調とに差が生じにくくなる。そして、この場合、成形体１０の表面１２に模様を形成することが困難となる。このような問題を回避するためには、筐体８２のうち、少なくとも押し当て面８２Ａを構成する部材として、図２に示す筐体４２のうち、少なくともガス吹き付け面４２Ａを構成する部材と同様に、バルク状の金属よりも熱伝導率の低い部材を用いることが特に好ましい。また、押し当て面８２Ａの表面には、加熱工程を実施した際に、押し当て面８２Ａと、成型体１０の表面１２とが癒着するのを防ぐこと等を目的として、必要に応じてコーティング処理を施してもよい。
【００５９】
なお、図３に示す例において、ガス吹き付け部材４０の代わりに加熱装置８０を用いてもよい。この場合、射出成型（成形工程）と略同時に加熱部材による加熱処理（加熱工程）を実施することができる。なお、成形工程と略同時に加熱工程を実施する場合、加熱装置８０は、成形型としての機能も担うことになる。このため、この場合に用いられる加熱装置８０は、加圧成形時の圧力にも耐えられるように加熱装置８０を構成する部材や、その構造が適宜選択される。また、加熱装置８０の押し当て面８２Ａに、ガス吹き付け穴４８を設けてもよい。この場合、加熱工程において、加熱部材押し当て法と熱風吹きつけ法とを略同時に実施できる。
【００６０】
＜＜木粉含有成型物＞＞
本実施形態の木粉含有成型物は、木粉を主成分として含み、表面の一部に加熱処理により形成された変質層を有することを特徴とする。このような木粉含有成型物は、その表面において、変質層が存在する領域（変質領域）と、変質層が存在しない領域（非変質領域）とで色調が異なる。このため、木粉含有成型物表面の所望の位置に、所望のパターンで変質層を設けることにより、印刷フィルムの転写や、塗装を利用しなくても表面に多様なデザインを施した木粉含有製品を得ることができる。この本実施形態の木粉含有成型物は、既述した本実施形態の木粉含有成型物製造方法により得ることができるが、勿論、これ以外の製造方法で製造されたものであってもよい。
【００６１】
なお、変質層の変質度合は、加熱処理時における加熱温度、および／または、加熱時間を調整することにより制御できる。ここで、変質層の変質度合が大きいほど、変質領域と非変質領域との色調差が大きくなると共に、変質層の最大厚みも増加する。ここで、変質層の変質度合が小さすぎる場合は、変質領域と非変質領域との色調差が小さすぎるために、木粉含有成型物の表面に肉眼で視認できる程度の審美性のある模様が形成されなくなる可能性がある。一方、変質層の変質が極度に進行すると、変質領域は炭化に起因する黒色となる。しかしながら、このような黒色の色調は、従来の焼印処理でも可能である。また、変質領域の炭化が著しい場合は、変質領域に肉眼でも視認できるザラツキ感の著しい凸凹が生じ、審美性が著しく劣化する。以上の点を考慮すると、肉眼で視認できる程度の審美性のある模様を形成すると共に、変質領域にザラツキ感の著しい凸凹が形成されるのを防止し、かつ、焼印処理では容易に得られない色調を有する模様も形成できるという点で、変質層の最大厚みは、５０μｍ〜３２０μｍの範囲内とすることが好ましい。ここで、木粉含有成型物が木粉のみからなる場合、または、木粉含有成型物が樹脂を含み、かつ、樹脂の含有割合が０質量％近傍の場合、変質層の最大厚みは、８０μｍ〜３２０μｍの範囲内とすることがより好ましい。また、木粉含有成型物が樹脂を含み、かつ、樹脂の含有割合が３０質量％前後の場合、変質層の最大厚みは、５０μｍ〜１８０μｍの範囲内とすることがより好ましい。
【００６２】
本実施形態の木粉含有成型物製造方法により得られた木粉含有成型物、および、本実施形態の木粉含有成型物の用途としては、人間の目に視認される部材であれば如何様な用途でも利用できるが、特に審美性が強く要求される部材として利用することが好ましい。このような部材としては、たとえば、自動車、鉄道車両、航空機および船舶から選択される少なくともいずれか１種の移動手段の内装材、一戸建てやビルなどの建築物の内装材、ＡＶ機器や携帯機器などの各種家電製品の外装材、家具の外装材、玩具の外装材、ならびに、置物などが挙げられる。なお、表面に光沢感を付与したり、耐傷性を向上させたり、肌触りを良くするなどの目的で、木粉含有成型物の表面に樹脂等によりコーティング処理を施してもよい。
【００６３】
図６は、本実施形態の木粉含有成型物の断面構造の一例を示す模式断面図であり、具体的には、図１に示す熱風吹きつけ処理により作製された木粉含有成型物の断面構造について示す図である。図６に示すように、木粉含有成型物１００の表面１１０には、熱風３０Ｈが吹きつけられて加熱されたことにより形成された変質領域１１０Ａと、それ以外の領域である非変質領域１１０Ｂとからなり、木粉含有成型物１００の変質領域１１０Ａに対応する部分には最大厚みＤを有する断面で見て半楕円状（全体形状で円形皿状）の変質層１１２Ａが形成される。なお、変質層１１２以外の部分（非変質部１１２Ｂ）に対して、変質層１１２Ａは、加熱処理により既述したような化学的変性および／または構造的変性が生じていると考えられる。このため、木粉含有成型物１００の断面を、Ｘ線光電子分光法などの公知の化学組成分析方法や、光学顕微鏡や電子顕微鏡などの公知の表面性状分析方法などで観察した場合、変質層１１２Ａと非変質部１１２Ｂとを容易に区別して認識することができる。
【実施例】
【００６４】
以下に、本発明を実施例を挙げて説明するが、本発明は以下の実施例にのみ限定されるものではない。
【００６５】
＜＜熱風吹き付け処理による表面の変色および変質層厚さの評価＞＞
（成型体Ａの作製）
杉を粉砕して得られた木粉を、目開き３００μｍのメッシュで分級処理して粗大な木粉を除去した。続いて、この分級処理した木粉を蒸煮処理した粉末状原料Ａ（木粉１００質量％）を得た。
【００６６】
次に、この粉体状原料Ａを用いて、コンプレッション（圧縮）成型を行い、図１に示すような板状の成型体１０（成型体Ａ、厚み２．８ｍｍ）を得た。なお、コンプレッション（圧縮）成型は以下の条件で実施した。
・圧縮圧力：７００００ｋｇｆ
・金型内に配置した木粉の体積：金型内の体積の２〜３．５倍
・金型温度：２００℃
・圧縮加工時間：９０秒
【００６７】
（成型体Ｂの作製）
杉を粉砕して得られた木粉を、目開き３００μｍのメッシュで分級処理して粗大な木粉を除去した。続いて、この分級処理した木粉７０質量部と、ポリプロピレン樹脂（日本ポリプロ社製、ノバテックＰＰ  ＢＣ３Ｆ）３０質量部とを、２軸押出し機を用いて、長さ３．５ｍｍ、直径４．０ｍｍ程度の円柱状のペレット状原料Ｂ（木粉７０質量％、樹脂３０質量％）を用いて、射出成型を行い、厚み２．５ｍｍの成型体Ｂを得た。なお、射出成型は以下の条件で実施した。
・射出圧力：１５００ｋｇｆ／ｃｍ２
・金型温度：１００℃
・射出成型時間：５０秒
【００６８】
（熱風吹き付け処理）
成型体Ａおよび成型体Ｂの表面１２に対して、図１に示す方法により熱風吹き付け処理を実施した。ここで、熱風吹き付け処理は、以下に示す条件で実施した。これにより、成型体Ａに対して熱風吹き付け処理を施していないサンプルＡ０、ならびに、成型体Ａに対して熱風吹き付け処理を施したサンプルＡ１（熱風吹き付け時間：０．７秒）、サンプルＡ２（熱風吹き付け時間：１．２秒）、サンプルＡ３（熱風吹き付け時間：２．４秒）およびサンプルＡ４（熱風吹き付け時間：５．０秒）を得た。また、成型体Ｂに対して熱風吹き付け処理を施していないサンプルＢ０、ならびに、成型体Ｂに対して熱風吹き付け処理を施したサンプルＢ１（熱風吹き付け時間：０．７秒）、サンプルＢ２（熱風吹き付け時間：１．２秒）、サンプルＢ３（熱風吹き付け時間：２．４秒）およびサンプルＢ４（熱風吹き付け時間：５．０秒）を得た。なお、熱風吹き付け処理したサンプルＡ１〜サンプルＡ４およびサンプルＢ１〜サンプルＢ４の表面を目視観察したところ、熱風吹き付け処理により、円形の変色した領域（図６中の変質領域１１０Ａ）が形成されているのが確認された。
−熱風吹き付け処理条件−
・温風ヒーターに取り付けられたノズル２０（ノズル径６ｍ）のノズル先端２２と成型体１０との距離Ｄ：１８ｍｍ
・ノズル先端２２の熱風３０Ｈ吹き出し口の温度：４２０℃
・熱風吹き付け時間：０．７、１．２、２．４、５．０秒
【００６９】
（評価）
サンプルＡ０およびサンプルＢ０については、目視観察により表面の色を評価した。また、サンプルＡ１〜サンプルＡ４およびサンプルＢ１〜サンプルＢ４については、熱風吹き付け処理された部分（変質領域１１０Ａ）の色および焦げの有無を目視観察により評価すると共に、各々のサンプルの断面を光学顕微鏡により観察し、変質領域１１０Ａの直径および変質領域１１０Ａ下に形成された変質層１１２Ａの最大厚みＤを測定した。結果を表１および表２に示す。
【００７０】
なお、表１および表２中、「変質領域１１０Ａの色」の項目に示される色の濃度は、ｉ）薄茶色、ｉｉ）茶色、ｉｉｉ）焦げ茶色、ｉｖ）やや薄目の濃茶色、ｖ）濃茶色、ｖｉ）黒色の順に高くなるものである。参考までに述べると、原料として使用した木粉の色は、薄茶色またはやまぶき色であり、色濃度としては、上記のｉ）薄茶色と同程度である。また、変質領域１１０Ａの色の評価は、色濃度の最も高い部分、すなわち、円形状に形成された変質領域１１０Ａの中心部近傍について実施した。
【００７１】
【表１】
2011143541.tif 000002
【００７２】
【表２】
2011143541.tif 000003
【００７３】
＜＜熱風吹き付け処理による表面の変色および変質層厚さの評価＞＞
（サンプルの作製）
杉を粉砕した後  ２１５℃の水蒸気で６分間蒸煮処理し、さらに８０℃で５時間乾燥処理して得られた木粉を準備した。次に、この木粉を、目開き３００μｍのメッシュで分級処理して粗大な木粉を除去した。続いて、この分級処理した木粉７０質量部と、ポリプロピレン樹脂（日本ポリプロ社製、ノバテックＰＰ  ＢＣ３Ｆ）２４質量部と、添加剤（三洋化成社製、ユメックス１０１０）６質量部とを、２軸押出し機により混合し、得られた混合物を用いて、長さ３．５ｍｍ、直径４．０ｍｍ程度の円柱状のペレット状原料Ｃ（木粉７０質量％、樹脂２４質量％、その他６質量％）を得た。
【００７４】
次に、主要部が図３に示すものと実質的に同様の構成を有する射出成型機を用いて、射出成型と略同時に熱風吹き付け処理を実施することで、厚みが２．５ｍｍの板状のサンプルＣを得た。なお、サンプルＣを作製する際の主要な射出成型条件および熱風吹き付け条件は以下の通りである。
−射出成型条件−
・射出圧力：１２００Ｋｇｆ／ｃｍ２
・射出成型直後から３秒目までの間の保持圧力：：７５０Ｋｇｆ／ｃｍ２
・射出成型から３秒目〜６秒目の間の保持圧力：：３００Ｋｇｆ／ｃｍ２
・成形型５０の温度：１００℃
−熱風吹き付け条件−
・熱風３０Ｈの温度：３５０℃（中空部４４内における測定温度）
・熱風吹き付け時間：射出成型直後から０．８秒間        
【００７５】
得られたサンプルＣについて、熱風吹き付け処理された面を電子顕微鏡により観察した。なお、図７は、サンプルＣの表面のガス吹き付け穴４８を介して熱風３０Ｈが吹き付けられた部分とガス吹き付け面４２Ａに押し当てられていた部分との境界線近傍の電子顕微鏡写真であり、図中、右下に示されるスケールは３００μｍである。ここで、図７中、符号Ａ１−Ａ２で示される境界線の左半分側がガス吹き付け穴４８を介して熱風３０Ｈが吹き付けられた部分であり、境界線の右半分がガス吹き付け面４２Ａに押し当てられていた部分である。図７に示されるように、サンプルＣの作製時に、ガス吹き付け穴４８を介して熱風３０Ｈが吹き付けられた部分は、ガス吹き付け面４２Ａに押し当てられていた部分と比べて、粗面化していることが確認された。なお、目視観察した場合、熱風３０Ｈが吹き付けられた部分の色は  薄茶色であり、ガス吹き付け面４２Ａに押し当てられていた部分の色はやや薄めの濃茶色であり、双方の色調は明らかに異なっていることが確認された。                    
【符号の説明】
【００７６】
１０  成型体
１２  表面
２０  ノズル
２２  ノズル先端
３０Ｈ  熱風
３０Ｃ  冷風
４０  ガス吹き付け部材
４２  筐体
４２Ａ  ガス吹き付け面
４４  中空部
４６Ｈ  熱風供給管
４６Ｃ  冷風供給管
４６Ｅ  排気管
４８  ガス吹き付け穴
５０  成形型
５０Ａ  成形型表面
５２  凹部
５２Ａ  底面
５２Ｂ  側面
５４、５４Ａ、５４Ｂ  原料供給孔
５６  突き上げピン
５８  固定部材
５８Ａ  固定部材表面
６０  密閉空間
７０  加熱部材（加熱された固体部材）
７２  加熱面
８０  加熱装置
８２Ａ  押し当て面  
８２  筐体
８４  中空部
１００  木粉含有成型物
１１０  表面
１１０Ａ  変質領域
１１０Ｂ  非変質領域
１１２Ａ  変質層
１１２Ｂ  非変質部
【図１】
2011143541.tif 000004
【図２】
2011143541.tif 000005
【図３】
2011143541.tif 000006
【図４】
2011143541.tif 000007
【図５】
2011143541.tif 000008
【図６】
2011143541.tif 000009
【図７】
2011143541.tif 000010